СПОСОБ ИЗГОТОВЛЕНИЯ ПЛАКИРОВАННОГО МЕТАЛЛИЧЕСКОГО ЛИСТА

1. Способ изготовления плакированного металлического листа, включающий подготовку контактных поверхностей, сборку пакета из, по меньшей мере, одного слоя основного и, по меньшей мере, одного слоя плакирующего металла, нагрев пакета, деформирование горячей прокаткой до заданной толщины плакированного листа, отличающийся тем, что перед нагревом пакета и деформированием горячей прокаткой, слои металла сваривают взрывом
2. Способ по п.1, отличающийся тем, что подготовку контактных поверхностей осуществляют путем зачистки до металлического блеска.
3. Способ по п.1, отличающийся тем, что после сварки взрывом осуществляют контроль сплошности сцепления слоев по площади и кромке сопряжения с последующим ремонтом выборкой и заваркой дефектных мест.
4. Способ по п.1, отличающийся тем, что после сварки взрывом, по меньшей мере, на одной из граней плакирующего слоя выполняют фаску с возможным заходом в основной слой.
5. Способ по п.4, отличающийся тем, что фаску на одной из граней плакирующего слоя выполняют с углом α≤60°.
6. Способ по п.1, отличающийся тем, что после сварки взрывом, перед нагревом и прокаткой пакета, по всему контуру сопряжения основного и плакирующего слоев, или выборочно выполняют усиление линии сцепления сваркой.
7. Способ по п.1, отличающийся тем, что после сварки взрывом, перед нагревом и прокаткой пакета, по всему контуру или выборочно удаляют часть плакирующего слоя на ширину, имеющую дефекты или сниженное сцепление.
8. Способ по любому из пп.1-8, отличающийся тем, что сварку взрывом осуществляют с относительной деформацией пакета 1,3-12%, при этом под относительной деформацией пакета понимается отношение величины сжатия пакета после сварки взрывом к высоте пакета до сварки взрывом.